(57)【要約】【課題】優れた防眩性を発揮しながらも、ギラツキおよび白茶けの発生がさらに抑制された防眩性シートの製造を可能にする粘着シートを提供する。【解決手段】粘着剤層１１を備える粘着シート１であって、粘着剤層１１が、重合体を構成するモノマー単位として、（メタ）アクリル酸フルオロアルキルエステルを含有する（メタ）アクリル酸エステル重合体と、光拡散微粒子とを含有する粘着剤組成物から形成されたものであり、粘着剤層１１のヘイズ値が、１０％以上、９０％以下である粘着シート１。【選択図】図１
2020007511.tif 000002
【特許請求の範囲】
【請求項１】
粘着剤層を備える粘着シートであって、
前記粘着剤層が、重合体を構成するモノマー単位として、（メタ）アクリル酸フルオロアルキルエステルを含有する（メタ）アクリル酸エステル重合体と、光拡散微粒子とを含有する粘着剤組成物から形成されたものであり、
前記粘着剤層のヘイズ値が、１０％以上、９０％以下である
ことを特徴とする粘着シート。
【請求項２】
前記（メタ）アクリル酸エステル重合体と前記光拡散微粒子との屈折率の差が、０．０１以上、０．０５以下であることを特徴とする請求項１に記載の粘着シート。
【請求項３】
前記（メタ）アクリル酸エステル重合体の屈折率が、１．４２以上、１．４７以下であることを特徴とする請求項１または２に記載の粘着シート。
【請求項４】
前記光拡散微粒子の屈折率が、１．４０以上、１．４６以下であることを特徴とする請求項１〜３のいずれか一項に記載の粘着シート。
【請求項５】
前記（メタ）アクリル酸エステル重合体が、当該重合体を構成するモノマー単位として、前記（メタ）アクリル酸フルオロアルキルエステルを、５質量％以上、９０質量％以下で含有することを特徴とする請求項１〜４のいずれか一項に記載の粘着シート。
【請求項６】
前記粘着剤組成物が、架橋剤を含有することを特徴とする請求項１〜５のいずれか一項に記載の粘着シート。
【請求項７】
前記粘着剤組成物が、活性エネルギー線硬化性成分を含有することを特徴とする請求項１〜６のいずれか一項に記載の粘着シート。
【請求項８】
基材と、前記基材の一方の面側に設けられた防眩性層と、前記基材の他方の面側に設けられた粘着剤層とを備える防眩性シートであって、
前記粘着剤層が、請求項１〜７のいずれか一項に記載の粘着シートが有する粘着剤層であり、
前記防眩性層が、表面凹凸形成用微粒子を含む
ことを特徴とする防眩性シート。
【発明の詳細な説明】
【技術分野】
【０００１】
本発明は、防眩性シートの製造に好適に使用することができる粘着シートに関するものである。
【背景技術】
【０００２】
液晶ディスプレイや有機ＥＬディスプレイなどのディスプレイにおいては、画面に外部から光が入射し、この光が反射して表示画像を見難くすることがある。特に車載用やモバイル用のディスプレイでは、これまでの室内用のディスプレイに比べて外光の影響も大きく、光が反射して表示画像を見難くする問題を解決することは、重要な課題となってきている。
【０００３】
上述した問題を解決するために、これまで、種々のディスプレイに対して様々な防眩処理がとられている。その一つとして、表面に凹凸が形成された防眩性シートをディスプレイの表面に積層し、上記凹凸により防眩性を発現させることが行われている。
【０００４】
特許文献１には、上述した防眩性シートの一例が開示されている。特に、特許文献１に開示される防眩性シートは、透光性樹脂中に樹脂微粒子が分散してなる層を備えたものであり、上記樹脂微粒子の存在によって、上述した凹凸がシートの表面に形成されたものとなっている。
【０００５】
しかしながら、特許文献１に開示されるような、微粒子によって表面の凹凸が形成されてなる防眩性シートを使用した場合、当該微粒子に起因して、映像光の散乱が生じ、その部分がぎらついて光るいわゆる「ギラツキ」が発生することがある。この傾向は、表面の凹凸形成に使用する微粒子の粒径が大きくなるほど顕著である。
【０００６】
一方、ギラツキは、防眩性シートのヘイズ値を上げることで、ある程度低減することが可能である。しかしながら、防眩性シートのヘイズ値を上げた場合、シートが白っぽくなる、いわゆる「白茶け」という新たな問題が発生する。
【０００７】
特許文献２では、このような「ギラツキ」と「白茶け」とを同時に解消させるべく、表面凹凸形成用の微粒子を含有することで防眩性を発揮する防眩性層に対して、光拡散性を有する粘着剤層を組み合わせることが提案され、ある程度の成功を得ている。すなわち、特許文献２に開示される粘着シートによれば、防眩性を有しながら、「ギラツキ」と「白茶け」とを同時に解消することができる。
【先行技術文献】
【特許文献】
【０００８】
【特許文献１】特開２０１０−１０２０７２号公報
【特許文献２】特開２０１７−６６３２９号公報
【発明の概要】
【発明が解決しようとする課題】
【０００９】
確かに、前述のとおり、特許文献２に開示される粘着シートによれば、「ギラツキ」および「白茶け」の両方を同時に、ある程度解消することができる。しかしながら、ディスプレイの高精細化の流れは、留まるところを知らず、更に、高いレベルで「ギラツキ」および「白茶け」の両方を同時に解消することが求められている。
【００１０】
本発明は、このような実状に鑑みてなされたものであり、優れた防眩性を発揮しながらも、ギラツキおよび白茶けの発生がさらに抑制された防眩性シートの製造を可能にする粘着シートを提供することを目的とする。
【課題を解決するための手段】
【００１１】
上記目的を達成するために、第１に本発明は、粘着剤層を備える粘着シートであって、前記粘着剤層が、重合体を構成するモノマー単位として、（メタ）アクリル酸フルオロアルキルエステルを含有する（メタ）アクリル酸エステル重合体と、光拡散微粒子とを含有する粘着剤組成物から形成されたものであり、前記粘着剤層のヘイズ値が、１０％以上、９０％以下であることを特徴とする粘着シートを提供する（発明１）。
【００１２】
上記発明（発明１）に係る粘着シートでは、粘着剤層が、光拡散微粒子を含有する粘着剤組成物から形成されたものであることで、所定の光拡散性を達成することができる。これにより、当該粘着シートを用いて製造される防眩性シートは、良好な防眩性を達成しながらも、ギラツキの発生が良好に抑制されたものとなる。さらに、上述した粘着剤組成物が、重合体を構成するモノマー単位として、（メタ）アクリル酸フルオロアルキルエステルを含有する（メタ）アクリル酸エステル重合体をも含有することで、形成される粘着剤層が比較的屈折率の低いものとなる。また、当該粘着剤層中において、当該（メタ）アクリル酸エステル重合体と光拡散微粒子との屈折率の差を比較的小さいものに調整し易くなる。その結果、上記粘着シートを用いて製造される防眩性シートは、白茶けの発生が良好に抑制されるものとなる。
【００１３】
上記発明（発明１）において、前記（メタ）アクリル酸エステル重合体と前記光拡散微粒子との屈折率の差が、０．０１以上、０．０５以下であることが好ましい（発明２）。
【００１４】
上記発明（発明１，２）において、前記（メタ）アクリル酸エステル重合体の屈折率が、１．４２以上、１．４７以下であることが好ましい（発明３）。
【００１５】
上記発明（発明１〜３）において、前記光拡散微粒子の屈折率が、１．４０以上、１．４６以下であることが好ましい（発明４）。
【００１６】
上記発明（発明１〜４）において、前記（メタ）アクリル酸エステル重合体が、当該重合体を構成するモノマー単位として、前記（メタ）アクリル酸フルオロアルキルエステルを、５質量％以上、９０質量％以下で含有することが好ましい（発明５）。
【００１７】
上記発明（発明１〜５）において、前記粘着剤組成物が、架橋剤を含有することが好ましい（発明６）。
【００１８】
上記発明（発明１〜６）において、前記粘着剤組成物が、活性エネルギー線硬化性成分を含有することが好ましい（発明７）。
【００１９】
第２に本発明は、基材と、前記基材の一方の面側に設けられた防眩性層と、前記基材の他方の面側に設けられた粘着剤層とを備える防眩性シートであって、前記粘着剤層が、前記粘着シート（発明１〜７）が有する粘着剤層であり、前記防眩性層が、表面凹凸形成用微粒子を含むことを特徴とする防眩性シートを提供する（発明８）。
【発明の効果】
【００２０】
本発明に係る粘着シートによれば、優れた防眩性を発揮しながらも、ギラツキおよび白茶けの発生がさらに抑制された防眩性シートを製造することができる。
【図面の簡単な説明】
【００２１】
【図１】本発明の一実施形態に係る粘着シートの断面図である。
【図２】本発明の一実施形態に係る粘着シートを用いて製造される防眩性シートの一例の断面図である。
【発明を実施するための形態】
【００２２】
以下、本発明の実施形態に係る粘着シートについて説明する。
図１は本発明の一実施形態に係る粘着シートの断面図である。図１に示されるように、本実施形態に係る粘着シート１は、粘着剤層１１と、当該粘着剤層１１の両面にそれぞれ設けられた２枚の剥離シート１２とを備える。また、粘着剤層１１は、光拡散微粒子１１１を含有する。ここで、粘着シート１において剥離シート１２は必須の構成要素ではなく、粘着シート１の使用時に剥離・除去されるものである。
【００２３】
１．粘着シートを構成する各部材
（１）粘着剤層
本実施形態における粘着剤層１１は、重合体を構成するモノマー単位として、（メタ）アクリル酸フルオロアルキルエステルを含有する（メタ）アクリル酸エステル重合体と、光拡散微粒子１１１とを含有する粘着剤組成物から形成されたものである。本実施形態に係る粘着シート１では、粘着剤層１１が光拡散微粒子１１１を含有することで、当該粘着剤層１１が後述する範囲のヘイズ値を有するものとなる。これにより、本実施形態に係る粘着シート１を用いて製造される防眩性シートでは、ギラツキの発生を良好に抑制することができる。
【００２４】
なお、本明細書において、（メタ）アクリル酸エステルとは、アクリル酸エステル及びメタクリル酸エステルの両方を意味する。他の類似用語も同様である。また、「重合体」には「共重合体」の概念も含まれるものとする。
【００２５】
（１−１）（メタ）アクリル酸エステル重合体
本実施形態における（メタ）アクリル酸エステル重合体は、重合体を構成するモノマー単位として、（メタ）アクリル酸フルオロアルキルエステルを含有する。（メタ）アクリル酸フルオロアルキルエステルを含有する（メタ）アクリル酸エステル重合体は、当該モノマーを含有しない（メタ）アクリル酸エステル重合体と比較して、小さい屈折率を有し易いものとなる。そのため、本実施形態における粘着剤層１１では、粘着剤層１１の屈折率が比較的低いものとなるとともに、（メタ）アクリル酸エステル重合体と光拡散微粒子との屈折率の差が比較的小さい値（ただし、「０」ではない）となり易くなる。その結果、本実施形態に係る粘着シート１を用いて製造される防眩性シートでは、白茶けの発生が良好に抑制されるものとなる。なお、（メタ）アクリル酸エステル重合体の屈折率の測定方法については、後述する実施例の欄に記載する通りである。
【００２６】
上述した（メタ）アクリル酸フルオロアルキルエステルとしては、フルオロ基を分子中に有するものであれば特に限定されず、例えば、（メタ）アクリル酸２，２，２−トリフルオロエチル、（メタ）アクリル酸２，２，２，３−テトラフルオロプロピル、（メタ）アクリル酸１Ｈ，１Ｈ，５Ｈ−オクタフルオロペンチル、（メタ）アクリル酸１Ｈ，１Ｈ，２Ｈ，２Ｈ−トリデカフルオロオクチル等が挙げられる。これらの中でも、（メタ）アクリル酸エステル重合体の屈折率を比較的小さいものに調整し易いという観点から、アクリル酸２，２，２−トリフルオロエチルおよびアクリル酸２，２，２，３−テトラフルオロプロピルの少なくとも一方を使用することが好ましい。なお、（メタ）アクリル酸フルオロアルキルエステルは単独で用いてもよいし、２種以上を組み合わせて用いてもよい。
【００２７】
（メタ）アクリル酸エステル重合体は、当該重合体を構成するモノマー単位として、（メタ）アクリル酸フルオロアルキルエステルを、５質量％以上含有することが好ましく、特に２５質量％以上含有することが好ましく、さらには４０質量％以上含有することが好ましい。また、（メタ）アクリル酸エステル重合体は、（メタ）アクリル酸フルオロアルキルエステルを、９０質量％以下で含有することが好ましく、特に７５質量％以下で含有することが好ましく、さらには６０質量％以下で含有することが好ましい。（メタ）アクリル酸フルオロアルキルエステルの含有量が５質量％以上であることで、（メタ）アクリル酸エステル重合体の屈折率を低下させ易くなり、それにより、得られる防眩性シートにおける白茶けの発生を効果的に抑制することが可能となる。また、（メタ）アクリル酸フルオロアルキルエステルの含有量が９０質量％以下であることで、その他のモノマー単位の含有量を十分に確保することができ、所望の特性を有する粘着剤層１１を形成し易くなる。
【００２８】
本実施形態における（メタ）アクリル酸エステル重合体は、当該重合体を構成するモノマーとして、アルキル基の炭素数が１〜２０の（メタ）アクリル酸アルキルエステルを含有することが好ましい。これにより、得られる粘着剤は、好ましい粘着性を発現することができる。
【００２９】
アルキル基の炭素数が１〜２０の（メタ）アクリル酸アルキルエステルとしては、例えば、（メタ）アクリル酸メチル、（メタ）アクリル酸エチル、（メタ）アクリル酸プロピル、（メタ）アクリル酸ｎ−ブチル、（メタ）アクリル酸ｎ−ペンチル、（メタ）アクリル酸ｎ−ヘキシル、（メタ）アクリル酸２−エチルヘキシル、（メタ）アクリル酸イソオクチル、（メタ）アクリル酸ｎ−デシル、（メタ）アクリル酸ｎ−ドデシル、（メタ）アクリル酸ミリスチル、（メタ）アクリル酸パルミチル、（メタ）アクリル酸ステアリル等が挙げられる。中でも、粘着性をより向上させる観点から、アルキル基の炭素数が１〜８の（メタ）アクリル酸エステルが好ましく、（メタ）アクリル酸メチル、（メタ）アクリル酸ｎ−ブチルおよび（メタ）アクリル酸２−エチルヘキシルが特に好ましい。さらに、これらの中でも、アクリル酸ｎ−ブチルを使用することが好ましい。なお、上述した（メタ）アクリル酸アルキルエステルは単独で用いてもよいし、２種以上を組み合わせて用いてもよい。
【００３０】
（メタ）アクリル酸エステル重合体は、当該重合体を構成するモノマー単位として、アルキル基の炭素数が１〜２０の（メタ）アクリル酸アルキルエステルを、５質量％以上含有することが好ましく、特に１５質量％以上含有することが好ましく、さらには３０質量％以上含有することが好ましい。また、（メタ）アクリル酸エステル重合体は、アルキル基の炭素数が１〜２０の（メタ）アクリル酸アルキルエステルを、９０質量％以下で含有することが好ましく、特に７０質量％以下で含有することが好ましく、さらには５０質量％以下で含有することが好ましい。
【００３１】
本実施形態における（メタ）アクリル酸エステル重合体は、重合体を構成するモノマー単位として、反応性の官能基を有するモノマー（反応性官能基含有モノマー）を含有することも好ましい。（メタ）アクリル酸エステル重合体が、反応性官能基含有モノマーを含有することで、当該重合体が、後述する架橋剤と反応して架橋構造を形成し易いものとなる。
【００３２】
上記反応性官能基含有モノマーとしては、分子内にカルボキシ基を有するモノマー（カルボキシ基含有モノマー）、分子内にヒドロキシ基を有するモノマー（ヒドロキシ基含有モノマー）、分子内にアミノ基を有するモノマー（アミノ基含有モノマー）などが好ましく挙げられ、中でもカルボキシ基含有モノマーまたはヒドロキシ基含有モノマーが好ましく、カルボキシ基含有モノマーがより好ましい。これらの反応性官能基含有モノマーは、１種を単独で用いてもよいし、２種以上を組み合わせて用いてもよい。
【００３３】
カルボキシ基含有モノマーとしては、例えば、アクリル酸、メタクリル酸、クロトン酸、マレイン酸、イタコン酸、シトラコン酸等のエチレン性不飽和カルボン酸が挙げられる。中でも、得られる（メタ）アクリル酸エステル重合体におけるカルボキシ基の架橋剤との反応性および他の単量体との共重合性の点からアクリル酸が好ましい。これらは単独で用いてもよいし、２種以上を組み合わせて用いてもよい。
【００３４】
ヒドロキシ含有モノマーとしては、例えば、（メタ）アクリル酸２−ヒドロキシエチル、（メタ）アクリル酸２−ヒドロキシプロピル、（メタ）アクリル酸３−ヒドロキシプロピル、（メタ）アクリル酸２−ヒドロキシブチル、（メタ）アクリル酸３−ヒドロキシブチル、（メタ）アクリル酸４−ヒドロキシブチルなどの（メタ）アクリル酸ヒドロキシアルキルエステル等が挙げられる。これらは単独で用いてもよいし、２種以上を組み合わせて用いてもよい。
【００３５】
アミノ基含有モノマーとしては、例えば、（メタ）アクリル酸アミノエチル、（メタ）アクリル酸ｎ−ブチルアミノエチル等が挙げられる。これらは単独で用いてもよいし、２種以上を組み合わせて用いてもよい。
【００３６】
（メタ）アクリル酸エステル重合体は、当該重合体を構成するモノマー単位として、反応性官能基含有モノマーを、１質量％以上含有することが好ましく、特に７質量％以上含有することが好ましく、さらには１０質量％以上含有することが好ましい。また、（メタ）アクリル酸エステル重合体は、反応性官能基含有モノマーを、３０質量％以下で含有することが好ましく、特に２０質量％以下で含有することが好ましく、さらには１５質量％以下で含有することが好ましい。
【００３７】
本実施形態における（メタ）アクリル酸エステル重合体は、当該重合体を構成するモノマーとして、他のモノマーをさらに含有してもよい。当該他のモノマーとしては、例えば、（メタ）アクリル酸ジシクロペンタニル、（メタ）アクリル酸アダマンチル、（メタ）アクリル酸イソボルニル、（メタ）アクリル酸ジシクロペンテニル、（メタ）アクリル酸ジシクロペンテニルオキシエチル等の脂環式構造含有（メタ）アクリル酸エステル、（メタ）アクリル酸メトキシエチル、（メタ）アクリル酸エトキシエチル等の（メタ）アクリル酸アルコキシアルキルエステル、アクリルアミド、メタクリルアミド等の非架橋性のアクリルアミド、（メタ）アクリル酸Ｎ，Ｎ−ジメチルアミノエチル、（メタ）アクリル酸Ｎ，Ｎ−ジメチルアミノプロピル等の非架橋性の３級アミノ基を有する（メタ）アクリル酸エステル、酢酸ビニル、スチレンなどが挙げられる。これらは単独で用いてもよいし、２種以上を組み合わせて用いてもよい。
【００３８】
本実施形態における（メタ）アクリル酸エステル重合体の重合態様は、ランダム共重合体であってもよいし、ブロック共重合体であってもよい。
【００３９】
本実施形態における（メタ）アクリル酸エステル重合体の屈折率は、１．４７以下であることが好ましく、特に１．４６以下であることが好ましく、さらには１．４５以下であることが好ましい。（メタ）アクリル酸エステル重合体の屈折率が１．４７以下であることで、製造される防眩性シートにおいて白茶けの発生を効果的に抑制することが可能となる。また、（メタ）アクリル酸エステル重合体の屈折率は、１．４２以上であることが好ましく、特に１．４３以上であることが好ましく、さらには１．４４以上であることが好ましい。（メタ）アクリル酸エステル重合体の屈折率が１．４２以上であることで、（メタ）アクリル酸エステル重合体と光拡散微粒子１１１とが所定の屈折率の差を有し易くなる。これにより、粘着剤層１１が所定のヘイズ値を有し易くなり、結果として、製造される防眩性シートにおいてギラツキの発生を効果的に抑制することが可能となる。
【００４０】
本実施形態における（メタ）アクリル酸エステル重合体の重量平均分子量は１０万以上であることが好ましく、特に３０万以上であることが好ましく、さらには４０万以上であることが好ましい。また、当該重量平均分子量は２００万以下であることが好ましく、特に１４０万以下であることが好ましく、さらには９０万以下であることが好ましい。重量平均分子量が１０万以上であることで、高温条件や温暖湿潤条件に長期間曝された場合であっても、粘着剤層１１の端部で浮きなどが効果的に抑制される。一方、重量平均分子量が２００万以下であることで、当該重合体を含む塗工液を塗工可能な粘度に調整しやすいうえに、光拡散微粒子１１１の分散性が優れたものとなる。なお、本明細書における重量平均分子量は、ゲルパーミエーションクロマトグラフィー（ＧＰＣ）法により測定した標準ポリスチレン換算の値である。
【００４１】
なお、本実施形態における粘着剤組成物において、（メタ）アクリル酸エステル重合体は、１種を単独で用いてもよいし、２種以上を組み合わせて用いてもよい。
【００４２】
（１−２）光拡散微粒子
本実施形態における光拡散微粒子１１１としては、粘着剤層１１に光拡散性を付与することができる限り特に限定されない。また、光拡散微粒子１１１は、上述した（メタ）アクリル酸エステル重合体との屈折率の差が比較的小さいものであることが好ましい。
【００４３】
光拡散微粒子１１１の屈折率は、１．４０以上であることが好ましく、特に１．４１以上であることが好ましく、さらには１．４２以上であることが好ましい。また、当該屈折率は、１．４６以下であることが好ましく、特に１．４５以下であることが好ましく、さらには１．４４以下であることが好ましい。光拡散微粒子１１１の屈折率が上述した範囲であることで、（メタ）アクリル酸エステル重合体と光拡散微粒子１１１との屈折率差を比較的小さい値（特に以下に記載する範囲）に調整し易くなる。
【００４４】
前述した（メタ）アクリル酸エステル重合体と光拡散微粒子１１１との屈折率の差は、０．０５以下であることが好ましく、特に０．０４以下であることが好ましく、さらには０．０３以下であることが好ましい。当該屈折率の差が０．０５以下であることで、製造された防眩性シートにおける白茶けの発生を効果的に抑制することが可能となる。また、上述した屈折率の差は、０．０１以上であることが好ましく、特に０．０２以上であることが好ましい。上述した屈折率の差が０．０１以上であることにより、製造された防眩性シートにおけるギラツキの発生を効果的に抑制することが可能となる。
【００４５】
光拡散微粒子１１１の例としては、シリカ、炭酸カルシウム、水酸化アルミニウム、水酸化マグネシウム、クレー、タルク、二酸化チタン等の無機系微粒子；アクリル樹脂、ポリスチレン樹脂、ポリエチレン樹脂、エポキシ樹脂等の有機系の透光性微粒子；無機と有機の中間的な構造を有するケイ素含有化合物からなる微粒子（例えば、シリコーン樹脂の微粒子であるモメンティブ・パフォーマンス・マテリアルズ・ジャパン社製のトスパールシリーズ）などが挙げられる。これらの中でも、無機と有機の中間的な構造を有するケイ素含有化合物からなる微粒子は、ギラツキ抑制効果の観点から好ましい。また、当該微粒子は、少量の添加でもその効果を発揮し、粘着成分の粘着性が良好に維持される観点からも好ましい。光拡散微粒子１１１は、１種を単独で用いてもよいし、２種以上を組み合わせて用いてもよい。
【００４６】
上記アクリル樹脂微粒子としては、例えば、メタクリル酸メチルの単独重合体や、メタクリル酸メチルと酢酸ビニル、スチレン、メチルアクリレート、エチル（メタ）アクリレート等の単量体との共重合体などからなるものが挙げられる。
【００４７】
光拡散微粒子１１１の形状としては、球状等の定形であってもよく、または形状が特定されない不定形であってもよいが、光拡散が均一な球状の微粒子が好ましい。
【００４８】
光拡散微粒子１１１の遠心沈降光透過法による平均粒径は、０．８μｍ以上であることが好ましく、特に１μｍ以上であることが好ましく、さらには３μｍ以上であることが好ましく、さらには４μｍ以上であることが最も好ましい。また、当該平均粒径は、２０μｍ以下であることが好ましく、特に１０μｍ以下であることが好ましく、さらには８μｍ以下であることが好ましい。光拡散微粒子１１１の平均粒径が上記範囲にあることで、粘着シート１のヘイズ値を後述した範囲に設定し易くなり、ギラツキの発生を効果的に抑制することができる。
【００４９】
なお、本明細書における遠心沈降光透過法による平均粒径は、微粒子１．２ｇとイソプロピルアルコール９８．８ｇとを十分に撹拌したものを測定用試料とし、遠心式自動粒度分布測定装置（堀場製作所社製，製品名「ＣＡＰＡ−７００」）を使用して測定したものである。
【００５０】
前述した粘着剤組成物中における光拡散微粒子１１１の含有量は、前述した（メタ）アクリル酸エステル重合体１００質量部に対して、０．５質量部以上であることが好ましく、特に３質量部以上であることが好ましく、さらには７質量部以上であることが好ましい。また、当該含有量は、（メタ）アクリル酸エステル重合体１００質量部に対して、３０質量部以下であることが好ましく、特に１７質量部以下であることが好ましく、さらには１２質量部以下であることが好ましい。粘着剤組成物中における光拡散微粒子１１１の含有量が０．５質量部以上であることで、粘着剤層１１のヘイズ値が比較的大きいものとなり、それにより、製造された防眩性シートにおいてギラツキの発生を効果的に抑制することができる。また、粘着剤組成物中における光拡散微粒子１１１の含有量が３０質量部以下であることで、粘着剤組成物から形成される粘着剤の凝集力の低下が抑制され、粘着シート１が所望の粘着力を発揮し易くなる。
【００５１】
（１−３）架橋剤
本実施形態における粘着剤組成物は、架橋剤を含有することが好ましい。前述した（メタ）アクリル酸エステル重合体が、重合体を構成するモノマー単位として、前述した反応性官能基含有モノマーを含む場合には、当該反応性官能基含有モノマーの反応性官能基が、架橋剤と反応することが可能となる。これにより、形成される粘着剤層１１中に、架橋剤によって（メタ）アクリル酸エステル重合体が架橋された構造が形成され、粘着剤層１１を構成する粘着剤の凝集力が向上するものとなる。
【００５２】
架橋剤としては、（メタ）アクリル酸エステル重合体が有する反応性官能基と反応するものであればよく、例えば、イソシアネート系架橋剤、エポキシ系架橋剤、アミン系架橋剤、メラミン系架橋剤、アジリジン系架橋剤、ヒドラジン系架橋剤、アルデヒド系架橋剤、オキサゾリン系架橋剤、金属アルコキシド系架橋剤、金属キレート系架橋剤、金属塩系架橋剤、アンモニウム塩系架橋剤等が挙げられる。なお、架橋剤は、１種を単独で、または２種以上を組み合わせて使用することができる。
【００５３】
イソシアネート系架橋剤は、少なくともポリイソシアネート化合物を含むものである。ポリイソシアネート化合物としては、例えば、トリレンジイソシアネート、ジフェニルメタンジイソシアネート、キシリレンジイソシアネート等の芳香族ポリイソシアネート、ヘキサメチレンジイソシアネート等の脂肪族ポリイソシアネート、イソホロンジイソシアネート、水素添加ジフェニルメタンジイソシアネート等の脂環式ポリイソシアネートなど、及びそれらのビウレット体、イソシアヌレート体、さらにはエチレングリコール、プロピレングリコール、ネオペンチルグリコール、トリメチロールプロパン、ヒマシ油等の低分子活性水素含有化合物との反応物であるアダクト体などが挙げられる。中でも、（メタ）アクリル酸エステル重合体が有する反応性官能基との反応性の観点から、トリメチロールプロパン変性の芳香族ポリイソシアネート、特にトリメチロールプロパン変性トリレンジイソシアネートが好ましい。
【００５４】
粘着剤組成物中における架橋剤の含有量は、（メタ）アクリル酸エステル重合体１００質量部に対して、０．０１質量部以上であることが好ましく、特に０．０５質量部以上であることが好ましく、さらには０．１質量部以上であることが好ましい。また、架橋剤の含有量は、（メタ）アクリル酸エステル重合体１００質量部に対して、１０質量部以下であることが好ましく、特に１質量部以下であることが好ましく、さらには０．５質量部以下であることが好ましい。
【００５５】
（１−４）活性エネルギー線硬化性成分
本実施形態における粘着剤組成物は、活性エネルギー線硬化性成分を含有してもよい。粘着剤組成物が活性エネルギー線硬化性成分を含有する場合、当該粘着剤組成物を硬化して得られる粘着剤層１１は、高い被膜強度を示すものとなる。
【００５６】
活性エネルギー線硬化性成分は、本発明の効果を妨げることなく、活性エネルギー線の照射によって硬化する成分であれば特に制限されず、モノマー、オリゴマーまたはポリマーのいずれであってもよいし、それらの混合物であってもよい。中でも、（メタ）アクリル酸エステル重合体等との相溶性に優れる多官能アクリレート系モノマーが好ましい。
【００５７】
多官能アクリレート系モノマーとしては、例えば、１，４−ブタンジオールジ（メタ）アクリレート、１，６−ヘキサンジオールジ（メタ）アクリレート、ネオペンチルグリコールジ（メタ）アクリレート、ポリエチレングリコールジ（メタ）アクリレート、ネオペンチルグリコールアジペートジ（メタ）アクリレート、ヒドロキシピバリン酸ネオペンチルグリコールジ（メタ）アクリレート、ジシクロペンタニルジ（メタ）アクリレート、カプロラクトン変性ジシクロペンテニルジ（メタ）アクリレート、エチレンオキシド変性リン酸ジ（メタ）アクリレート、ジ（アクリロキシエチル）イソシアヌレート、アリル化シクロヘキシルジ（メタ）アクリレート、エトキシ化ビスフェノールＡジアクリレート、９，９−ビス［４−（２−アクリロイルオキシエトキシ）フェニル］フルオレン等の２官能型；トリメチロールプロパントリ（メタ）アクリレート、ジペンタエリスリトールトリ（メタ）アクリレート、プロピオン酸変性ジペンタエリスリトールトリ（メタ）アクリレート、ペンタエリスリトールトリ（メタ）アクリレート、プロピレンオキシド変性トリメチロールプロパントリ（メタ）アクリレート、トリス（アクリロキシエチル）イソシアヌレート、ε−カプロラクトン変性トリス−（２−（メタ）アクリロキシエチル）イソシアヌレート等の３官能型；ジグリセリンテトラ（メタ）アクリレート、ペンタエリスリトールテトラ（メタ）アクリレート等の４官能型；プロピオン酸変性ジペンタエリスリトールペンタ（メタ）アクリレート等の５官能型；ジペンタエリスリトールヘキサ（メタ）アクリレート、カプロラクトン変性ジペンタエリスリトールヘキサ（メタ）アクリレート等の６官能型などが挙げられる。これらの中でも、（メタ）アクリル酸エステル重合体等との相溶性を更に向上させる観点から、分子量１０００未満の多官能アクリレート系モノマーを使用することが好ましい。また、耐久性をより向上させる観点から、芳香環や複素環を含有する多官能アクリレート系モノマーを使用することが好ましく、ヌレート環を含有する多官能アクリレート系モノマーを使用することがより好ましく、トリス（アクリロキシエチル）イソシアヌレートを使用することが特に好ましい。これらは、１種を単独で用いてもよく、２種以上を組み合わせて用いてもよい。
【００５８】
活性エネルギー線硬化性成分としては、活性エネルギー線硬化型のアクリレート系オリゴマーを用いることもできる。このアクリレート系オリゴマーは重量平均分子量５０，０００以下のものが好ましい。このようなアクリレート系オリゴマーの例としては、ポリエステルアクリレート系、エポキシアクリレート系、ウレタンアクリレート系、ポリエーテルアクリレート系、ポリブタジエンアクリレート系、シリコーンアクリレート系等が挙げられる。
【００５９】
上記アクリレート系オリゴマーの重量平均分子量は、５０，０００以下であることが好ましく、特に４０，０００以下であることが好ましい。また、当該重量平均分子量は、５００以上であることが好ましく、特に３，０００以上であることが好ましい。これらのアクリレート系オリゴマーは、１種を単独で用いてもよく、２種以上を組み合わせて用いてもよい。
【００６０】
また、活性エネルギー線硬化性成分としては、（メタ）アクリロイル基を有する基が側鎖に導入されたアダクトアクリレート系ポリマーを用いることもできる。このようなアダクトアクリレート系ポリマーは、（メタ）アクリル酸エステルと、分子内に架橋性官能基を有する単量体との共重合体を用い、当該共重合体の架橋性官能基の一部に、（メタ）アクリロイル基および架橋性官能基と反応する基を有する化合物を反応させることにより得ることができる。
【００６１】
上記アダクトアクリレート系ポリマーの重量平均分子量は、５万以上であることが好ましく、特に１０万以上であることが好ましい。また、当該重量平均分子量は、９０万以下であることが好ましく、特に５０万以下であることが好ましい。
【００６２】
活性エネルギー線硬化性成分は、前述した多官能アクリレート系モノマー、アクリレート系オリゴマーおよびアダクトアクリレート系ポリマーの中から、１種を選んで用いることもできるし、２種以上を組み合わせて用いることもできるし、それら以外の活性エネルギー線硬化性成分と組み合わせて用いることもできる。
【００６３】
粘着剤組成物中における活性エネルギー線硬化性成分の含有量は、（メタ）アクリル酸エステル重合体１００質量部に対して、１質量部以上であることが好ましく、３質量部以上であることがより好ましく、特に５質量部以上であることが好ましく、さらには７質量部以上であることが好ましい。また、当該含有量は、（メタ）アクリル酸エステル重合体１００質量部に対して、５０質量部以下であることが好ましく、２５質量部以下であることがより好ましく、１５質量部以下であることが特に好ましい。
【００６４】
（１−５）各種添加剤
本実施形態における粘着剤組成物は、所望により、各種添加剤、例えばシランカップリング剤、光重合開始剤、屈折率調整剤、帯電防止剤、粘着付与剤、酸化防止剤、紫外線吸収剤、光安定剤、軟化剤、充填剤等を含有してもよい。なお、粘着剤組成物は、粘着剤層１１中に、そのまま、あるいは反応した状態で、残存する各種成分の混合物を表すものであって、乾燥工程等で除去される成分、例えば、後述の重合溶媒や希釈溶媒は、粘着剤組成物に含まれない。
【００６５】
粘着剤組成物は、得られる粘着剤の粘着力を改善する観点から、シランカップリング剤を含有することも好ましい。シランカップリング剤としては、分子内にアルコキシシリル基を少なくとも１個有する有機ケイ素化合物であって、粘着成分との相溶性がよく、光透過性を有するものが好ましい。
【００６６】
かかるシランカップリング剤としては、例えば、ビニルトリメトキシシラン、ビニルトリエトキシシラン、メタクリロキシプロピルトリメトキシシラン等の重合性不飽和基含有ケイ素化合物、３−グリシドキシプロピルトリメトキシシラン、２−（３，４−エポキシシクロヘキシル）エチルトリメトキシシラン等のエポキシ構造を有するケイ素化合物、３−メルカプトプロピルトリメトキシシラン、３−メルカプトプロピルトリエトキシシラン、３−メルカプトプロピルジメトキシメチルシラン等のメルカプト基含有ケイ素化合物、３−アミノプロピルトリメトキシシラン、Ｎ−（２−アミノエチル）−３−アミノプロピルトリメトキシシラン、Ｎ−（２−アミノエチル）−３−アミノプロピルメチルジメトキシシラン等のアミノ基含有ケイ素化合物、３−クロロプロピルトリメトキシシラン、３−イソシアネートプロピルトリエトキシシラン、あるいはこれらの少なくとも１つと、メチルトリエトキシシラン、エチルトリエトキシシラン、メチルトリメトキシシラン、エチルトリメトキシシラン等のアルキル基含有ケイ素化合物との縮合物などが挙げられる。これらは、１種を単独で用いてもよく、２種以上を組み合わせて用いてもよい。
【００６７】
粘着剤組成物中におけるシランカップリング剤の含有量は、（メタ）アクリル酸エステル重合体１００質量部に対して、０．０１質量部以上であることが好ましく、特に０．０５質量部以上であることが好ましく、さらには０．１質量部以上であることが好ましい。また、当該含有量は、（メタ）アクリル酸エステル重合体１００質量部に対して、２質量部以下であることが好ましく、特に１質量部以下であることが好ましく、さらには０．５質量部以下であることが好ましい。
【００６８】
また、粘着剤組成物が前述した活性エネルギー線硬化性成分を含有するものであり、当該粘着剤組成物を硬化するための活性エネルギー線として紫外線を用いる場合には、粘着剤組成物は、光重合開始剤を含有することが好ましい。このように光重合開始剤を含有することにより、活性エネルギー線硬化性成分を効率良く硬化させることができ、また重合硬化時間および活性エネルギー線の照射量を少なくすることができる。
【００６９】
このような光重合開始剤としては、例えば、ベンソイン、ベンゾインメチルエーテル、ベンゾインエチルエーテル、ベンゾインイソプロピルエーテル、ベンゾイン−ｎ−ブチルエーテル、ベンゾインイソブチルエーテル、アセトフェノン、ジメチルアミノアセトフェノン、２，２−ジメトキシ−２−フェニルアセトフェノン、２，２−ジエトキシ−２−フェニルアセトフェノン、２−ヒドロキシ−２−メチル−１−フェニルプロパン−１−オン、１−ヒドロキシシクロヘキシルフェニルケトン、２−メチル−１−［４−（メチルチオ）フェニル］−２−モルフォリノ−プロパン−１−オン、４−（２−ヒドロキシエトキシ）フェニル−２−（ヒドロキシ−２−プロピル）ケトン、ベンゾフェノン、ｐ−フェニルベンゾフェノン、４，４’−ジエチルアミノベンゾフェノン、ジクロロベンゾフェノン、２−メチルアントラキノン、２−エチルアントラキノン、２−ターシャリ−ブチルアントラキノン、２−アミノアントラキノン、２−メチルチオキサントン、２−エチルチオキサントン、２−クロロチオキサントン、２，４−ジメチルチオキサントン、２，４−ジエチルチオキサントン、ベンジルジメチルケタール、アセトフェノンジメチルケタール、ｐ−ジメチルアミノ安息香酸エステル、オリゴ［２−ヒドロキシ−２−メチル−１［４−（１−メチルビニル）フェニル］プロパノン］、２，４，６−トリメチルベンゾイル−ジフェニル−フォスフィンオキサイド等が挙げられる。これらは単独で用いてもよいし、２種以上を組み合わせて用いてもよい。
【００７０】
粘着剤組成物中における光重合開始剤の含有量は、活性エネルギー線硬化性成分１００質量部に対して、１質量部以上であることが好ましく、特に４質量部以上であることが好ましく、さらには８質量部以上であることが好ましい。また、当該含有量は、活性エネルギー線硬化性成分１００質量部に対して、３０質量部以下であることが好ましく、特に２０質量部以下であることが好ましく、さらには１３質量部以下であることが好ましい。
【００７１】
（１−６）粘着剤組成物の調製方法
本実施形態における粘着剤組成物は、（メタ）アクリル酸エステル重合体、光拡散微粒子１１１、ならびに所望により架橋剤、活性エネルギー線硬化性成分、およびその他の添加剤を混合することにより調製することができる。
【００７２】
（メタ）アクリル酸エステル重合体は、重合体を構成するモノマー単位の混合物を通常のラジカル重合法で重合することにより製造することができる。（メタ）アクリル酸エステル重合体の重合は、所望により重合開始剤を使用して、溶液重合法等により行うことができる。重合溶媒としては、例えば、酢酸エチル、酢酸ｎ−ブチル、酢酸イソブチル、トルエン、アセトン、ヘキサン、メチルエチルケトン等が挙げられ、２種類以上を併用してもよい。
【００７３】
重合開始剤としては、アゾ系化合物、有機過酸化物等が挙げられ、２種類以上を併用してもよい。アゾ系化合物としては、例えば、２，２’−アゾビスイソブチロニトリル、２，２’−アゾビス（２−メチルブチロニトリル）、１，１’−アゾビス（シクロヘキサン１−カルボニトリル）、２，２’−アゾビス（２，４−ジメチルバレロニトリル）、２，２’−アゾビス（２，４−ジメチル−４−メトキシバレロニトリル）、ジメチル２，２’−アゾビス（２−メチルプロピオネート）、４，４’−アゾビス（４−シアノバレリック酸）、２，２’−アゾビス（２−ヒドロキシメチルプロピオニトリル）、２，２’−アゾビス［２−（２−イミダゾリン−２−イル）プロパン］等が挙げられる。
【００７４】
有機過酸化物としては、例えば、過酸化ベンゾイル、ｔ−ブチルパーベンゾエイト、クメンヒドロパーオキシド、ジイソプロピルパーオキシジカーボネート、ジ−ｎ−プロピルパーオキシジカーボネート、ジ（２−エトキシエチル）パーオキシジカーボネート、ｔ−ブチルパーオキシネオデカノエート、ｔ−ブチルパーオキシビバレート、（３，５，５−トリメチルヘキサノイル）パーオキシド、ジプロピオニルパーオキシド、ジアセチルパーオキシド等が挙げられる。
【００７５】
なお、上記重合工程において、２−メルカプトエタノール等の連鎖移動剤を配合することにより、得られる重合体の重量平均分子量を調節することができる。
【００７６】
（メタ）アクリル酸エステル重合体が得られたら、（メタ）アクリル酸エステル重合体の溶液に、光拡散微粒子１１１、ならびに所望により架橋剤、活性エネルギー線硬化性成分、その他の添加剤、および希釈溶剤を添加し、十分に混合することにより、溶剤で希釈された粘着剤組成物（塗布液）を得る。
【００７７】
粘着剤組成物を希釈して塗布液とするための希釈溶剤としては、例えば、ヘキサン、ヘプタン、シクロヘキサン等の脂肪族炭化水素、トルエン、キシレン等の芳香族炭化水素、塩化メチレン、塩化エチレン等のハロゲン化炭化水素、メタノール、エタノール、プロパノール、ブタノール、１−メトキシ−２−プロパノール等のアルコール、アセトン、メチルエチルケトン、２−ペンタノン、イソホロン、シクロヘキサノン等のケトン、酢酸エチル、酢酸ブチル等のエステル、エチルセロソルブ等のセロソルブ系溶剤などが用いられる。
【００７８】
このようにして調製された塗布液の濃度・粘度としては、コーティング可能な範囲であればよく、特に制限されず、状況に応じて適宜選定することができる。例えば、粘着剤組成物の濃度が１０〜４０質量％となるように希釈する。なお、塗布液を得るに際して、希釈溶剤等の添加は必要条件ではなく、粘着剤組成物がコーティング可能な粘度等であれば、希釈溶剤を添加しなくてもよい。
【００７９】
（１−７）粘着剤層の物性等
粘着剤層１１のヘイズ値は、１０％以上、９０％以下である。粘着剤層１１のヘイズ値が１０％未満であると、製造される防眩性シートにおいてギラツキの発生を十分に抑制することができないものとなる。この観点から、粘着剤層１１のヘイズ値は、２０％以上であることが好ましく、特に３０％以上であることが好ましく、さらには５０％以上であることが好ましい。また、粘着剤層１３のヘイズ値が９０％を超えると、製造される防眩性シートにおいて白茶けの発生を十分に抑制することができないものとなる。この観点から、粘着剤層１１のヘイズ値は、８０％以下であることが好ましく、特に７０％以下であることが好ましく、さらには６０％以下であることが好ましい。なお、本明細書において、粘着剤層１１のヘイズ値とは内部ヘイズ値のことをいい、その測定方法の詳細は後述する試験例に記載の通りである。
【００８０】
粘着剤層１１の全光線透過率は、８０％以上であることが好ましく、特に８５％以上であることが好ましく、さらには９０％以上であることが好ましい。全光線透過率が８０％以上であることで、製造される防眩性シートが使用されるディスプレイが良好に画像表示し易いものとなる。なお、粘着剤層１１の全光線透過率の上限値については特に限定されず、１００％であることが好ましいものの、１００％を達成できない場合には、９９％以下であることが好ましく、特に９５％以下であることが好ましい。なお、粘着剤層１１の全光線透過率の測定方法の詳細は後述する試験例に記載の通りである。
【００８１】
粘着剤層１１のゲル分率は、４０％以上であることが好ましく、特に６０％以上であることが好ましく、さらには７０％以上であることが好ましい。また、粘着剤層１１のゲル分率は、９０％以下であることが好ましく、特に８５％以下であることが好ましく、さらには８０％以下であることが好ましい。粘着剤層１１のゲル分率が上述した範囲であることで、粘着剤層１１が所望の凝集力を達成し易いものとなる。なお、粘着剤層１１のゲル分率の測定方法の詳細は後述する試験例に記載の通りである。
【００８２】
粘着剤層１１の厚さは、５μｍ以上であることが好ましく、特に１０μｍ以上であることが好ましく、さらには１５μｍ以上であることが好ましい。また、粘着剤層１１の厚さは、３００μｍ以下であることが好ましく、特に５０μｍ以下であることが好ましく、さらには３０μｍ以下であることが好ましい。粘着剤層１１の厚さが５μｍ以上であることで、製造される防眩性シートがギラツキの発生を抑制し易いものとなるとともに、粘着シート１が所望の粘着力を効果的に発揮することができる。また、粘着剤層１１の厚さが３００μｍ以下であることで、製造過程に起因する残留溶剤や気泡の混入が有効に防止され、粘着力の安定性および光学特性に優れたものとすることができる。
【００８３】
（２）剥離シート
本実施形態における粘着シート１では、粘着シート１の使用時まで粘着剤層１１を保護する目的で、粘着剤層１１の少なくとも一方の面に剥離シート１２が積層されていてもよい。剥離シート１２は、粘着シート１を使用する際に剥離される。
【００８４】
剥離シート１２としては、例えば、ポリエチレンフィルム、ポリプロピレンフィルム、ポリブテンフィルム、ポリブタジエンフィルム、ポリメチルペンテンフィルム、ポリ塩化ビニルフィルム、塩化ビニル共重合体フィルム、ポリエチレンテレフタレートフィルム、ポリエチレンナフタレートフィルム、ポリブチレンテレフタレートフィルム、ポリウレタンフィルム、エチレン酢酸ビニルフィルム、アイオノマー樹脂フィルム、エチレン・（メタ）アクリル酸共重合体フィルム、エチレン・（メタ）アクリル酸エステル共重合体フィルム、ポリスチレンフィルム、ポリカーボネートフィルム、ポリイミドフィルム、フッ素樹脂フィルム等が用いられる。また、これらの架橋フィルムも用いられる。さらに、これらの積層フィルムであってもよい。
【００８５】
上記剥離シート１２の剥離面（粘着剤層１１と接する面）には、剥離処理が施されていることが好ましい。剥離処理に使用される剥離剤としては、例えば、アルキッド系、シリコーン系、フッ素系、不飽和ポリエステル系、ポリオレフィン系、ワックス系の剥離剤が挙げられる。
【００８６】
剥離シート１２の厚さについては特に制限はないが、通常２０μｍ以上、１５０μｍ以下である。
【００８７】
２．粘着シートの物性
本実施形態における粘着シート１の粘着力は、２Ｎ／２５ｍｍ以上であることが好ましく、特に１０Ｎ／２５ｍｍ以上であることが好ましく、さらには１５Ｎ／２５ｍｍ以上であることが好ましい。また、当該粘着力は、５０Ｎ／２５ｍｍ以下であることが好ましく、特に４０Ｎ／２５ｍｍ以下であることが好ましく、さらには３０Ｎ／２５ｍｍ以下であることが好ましい。粘着シート１の粘着力が２Ｎ／２５ｍｍ以上であることで、耐久性に優れたものとなる。また、当該粘着力が５０Ｎ／２５ｍｍ以下であることで、粘着シート１が優れたリワーク性を有するものとなる。なお、上記粘着力の測定方法の詳細は、後述する試験例に記載の通りである。
【００８８】
３．粘着シートの製造方法
本実施形態に係る粘着シート１の製造方法の一例としては、前述した粘着剤組成物の塗布液を、一の剥離シート１２の剥離面に塗布して塗膜を形成する。続いて、当該塗膜を乾燥させ、さらに硬化させることで、一の剥離シート１２上に粘着剤層１１を形成する。さらに、当該粘着剤層１１における一の剥離シート１２とは反対側の面に、他の剥離シート１２の剥離面を積層することで、２枚の剥離シート１２の間に粘着剤層１１が積層されてなる粘着シート１を製造することができる。
【００８９】
上述した塗膜の硬化は、例えば、加熱処理により行うことができる。この場合の加熱温度は、５０℃以上であることが好ましく、特に７０℃以上であることが好ましい。また、当該加熱温度は、１５０℃以下であることが好ましく、特に１２０℃以下であることが好ましい。さらに、加熱時間としては、１０秒以上であることが好ましく、特に５０秒以上であることが好ましい。また、当該加熱時間は、１０分以下であることが好ましく、特に２分以下であることが好ましい。なお、上述した塗膜の乾燥を、このような加熱処理によって行ってもよい。また、加熱処理後、必要に応じて、常温（例えば、２３℃、５０％ＲＨ）で１〜２週間程度の養生期間を設けてもよい。
【００９０】
粘着剤組成物が前述した活性エネルギー線硬化性成分を含有する場合には、上述した加熱処理の前もしくは後、または加熱処理と同時に、上述した塗膜に対して活性エネルギー線を照射し、粘着剤組成物を硬化させることが好ましい。
【００９１】
ここで、活性エネルギー線とは、電磁波または荷電粒子線の中でエネルギー量子を有するものをいい、具体的には、紫外線や電子線などが挙げられる。活性エネルギー線の中でも、取扱いが容易な紫外線が特に好ましい。
【００９２】
紫外線の照射は、高圧水銀ランプ、フュージョンＨランプ、キセノンランプ等によって行うことができ、紫外線の照射量は、照度が５０〜１０００ｍＷ／ｃｍ２程度であることが好ましい。また、光量は、５０ｍＪ／ｃｍ２以上であることが好ましく、特に８０ｍＪ／ｃｍ２以上であることがより好ましく、さらには２００ｍＪ／ｃｍ２以上であることが特に好ましい。また、光量は、１００００ｍＪ／ｃｍ２以下であることが好ましく、特に５０００ｍＪ／ｃｍ２以下であることが好ましく、さらには２０００ｍＪ／ｃｍ２以下であることが好ましい。
【００９３】
一方、電子線の照射は、電子線加速器等によって行うことができる。電子線の照射量は、１０〜１０００ｋｒａｄ程度が好ましい。
【００９４】
粘着剤組成物の塗布液を塗布する方法としては、例えばバーコート法、ナイフコート法、ロールコート法、ブレードコート法、ダイコート法、グラビアコート法等を利用することができる。
【００９５】
４．粘着シートの使用
本実施形態に係る粘着シート１の使用方法は特に限定されず、従来の粘着シートと同様に使用することができる。しかしながら、本実施形態に係る粘着シート１は粘着剤層１１が光拡散性を示すものであるため、そのような光拡散性が求められる用途に使用することが好ましい。特に、本実施形態に係る粘着シート１は、防眩性シートを製造するために使用することが好ましい。
【００９６】
図２には、本実施形態に係る粘着シート１を用いて製造される防眩性シート２の一例の断面図が示される。図２に示される防眩性シート２は、基材２２と、当該基材２２の一方の面に設けられた防眩性層２１と、基材２２の他方の面に設けられた粘着剤層１１と、当該粘着剤層１１における基材２２とは反対の面に設けられた剥離シート１２とを備える。
【００９７】
上記防眩性シート２は、本実施形態に係る粘着シート１における一の剥離シート１２を剥がし、露出した粘着剤層１１の露出面を、予め作製しておいた基材２２と防眩性層２１との積層体における基材２２側の面に貼合することで製造することができる。
【００９８】
また、上記防眩性シート２は、防眩性飛散防止シートであってもよい。すなわち、上記防眩性シート２は、ガラスや樹脂板等の表面に貼合され、当該ガラスや樹脂板等が破損した際における、当該ガラスや樹脂板等の破片の飛散を防止するために使用されてもよい。
【００９９】
本実施形態に係る粘着シート１を用いて製造される防眩性シート２では、粘着剤層１１が前述した粘着剤組成物から形成されたものであることにより、良好な防眩性を達成しながらも、ギラツキの発生が良好に抑制することができるとともに、白茶けの発生も良好に抑制することができる。
【０１００】
（１）防眩性層
上述した防眩性シート２において、防眩性層２１は、図２に示されるように、表面凹凸形成用微粒子２１１を含むことが好ましい。これにより、防眩性層２１における基材２２とは反対側の面には、表面凹凸形成用微粒子２１１に応じた凹凸構造が形成されることになり、所望の防眩性を発揮するものとなる。
【０１０１】
防眩性層２１を構成する表面凹凸形成用微粒子２１１以外の材料については、上記凹凸構造を形成可能であり、光透過性を有するものであれば、従来使用される材料を使用することができる。また、防眩性層２１は、防眩性シート２が発揮する防眩性を損なわない限り、その他の機能を奏する層であってもよい。例えば、防眩性層２１は、ハードコート層であってもよく、または傷修復層であってもよい。特に、防眩性層２１は、ハードコート層であることが好ましい。
【０１０２】
防眩性層２１は、例えば、表面凹凸形成用微粒子２１１を含有する防眩性組成物から形成することができる。当該防眩性組成物は、表面凹凸形成用微粒子２１１の他に、マトリックス成分を含有することが好ましい。
【０１０３】
（１−１）表面凹凸形成用微粒子
表面凹凸形成用微粒子２１１は、無機微粒子であってもよく、有機微粒子であってもよく、また、無機と有機との中間的な構造を有する微粒子であってもよいが、形成される防眩性層２１の白茶け抑制性の観点から有機微粒子が好ましい。有機微粒子の例としては、アクリル樹脂、ポリスチレン樹脂、ポリエチレン樹脂、エポキシ樹脂等の透光性樹脂からなる微粒子であることが好ましく、アクリル樹脂からなるものであることがより好ましい。なお、アクリル樹脂の例としては、メタクリル酸メチルの単独重合体や、メタクリル酸メチルと酢酸ビニル、スチレン、メチルアクリレート、エチル（メタ）アクリレート等の単量体との共重合体などからなるものが挙げられる。なお、微粒子は、１種を単独で用いてもよいし、２種以上を組み合わせて用いてもよい。
【０１０４】
表面凹凸形成用微粒子２１１の形状は、球状等の定形であってもよく、または形状が特定されない不定形であってもよいが、白茶け抑制により優れるという観点から定形の方が好ましく、球状であることがより好ましい。
【０１０５】
表面凹凸形成用微粒子２１１の遠心沈降光透過法による平均粒径は、０．８μｍ以上であることが好ましく、特に１．０μｍ以上であることが好ましく、さらには１．５μｍ以上であることが好ましい。また、当該平均粒径は、１０μｍ以下であることが好ましく、特に８μｍ以下であることが好ましく、さらには５μｍ以下であることが好ましい。表面凹凸形成用微粒子２１１の平均粒径が上記範囲内であることにより、後述のヘイズ値や表面粗さを有する防眩性層が得られ易くなる。
【０１０６】
防眩性層２１（防眩性組成物）中の表面凹凸形成用微粒子２１１の含有量は、０．５質量％以上であることが好ましく、特に１質量％以上であることが好ましく、さらには２質量％以上であることが好ましい。また、防眩性層２１中の表面凹凸形成用微粒子２１１の含有量は、３０質量％以下であることが好ましく、特に２５質量％以下であることが好ましく、さらには２０質量％以下であることが好ましい。防眩性層２１中の表面凹凸形成用微粒子２１１の含有量が上述した範囲であることで、防眩性シート２が効果的に防眩性を発揮することができる。
【０１０７】
（１−２）マトリックス成分
マトリックス成分としては、従来使用される光透過性を有する樹脂等を使用することができる。例えば、当該樹脂として、ポリオレフィン系樹脂、アクリル系樹脂、ポリエステル系樹脂、スチロール系樹脂、ＡＢＳ系樹脂、塩化ビニル系樹脂、フッ素系樹脂、ポリカーボネート系樹脂、ポリエステルウレタン系樹脂、ウレタン系樹脂、フェノール系樹脂、尿素系樹脂、メラミン系樹脂、不飽和ポリエステル系樹脂、エポキシ系樹脂、ケイ素系樹脂、ポリウレタン系樹脂、ポリスチレン、ポリビニルアルコール、ポリ塩化ビニリデン等を使用することができる。
【０１０８】
防眩性層２１としてハードコート層を形成する場合、防眩性組成物は、マトリックス成分として、硬化性のアクリル系樹脂、特に多官能（メタ）アクリレートを含有することが好ましい。なお、多官能（メタ）アクリレートとしては、公知のものを適宜使用することができる。
【０１０９】
（１−３）その他の成分
本実施形態における防眩性組成物は、上記の成分以外に、各種添加剤を含有してもよい。各種添加剤としては、例えば、光重合開始剤、紫外線吸収剤、酸化防止剤、光安定剤、帯電防止剤、レベリング剤、シランカップリング剤、老化防止剤、熱重合禁止剤、着色剤、屈折率調整剤、界面活性剤、保存安定剤、可塑剤、滑剤、消泡剤、有機系充填材、濡れ性改良剤、塗面改良剤等が挙げられる。
【０１１０】
（１−４）防眩性層の形成方法
防眩性層２１は、例えば、上述したような防眩性組成物を使用して形成することができる。
【０１１１】
防眩性組成物は、マトリックス成分と、表面凹凸形成用微粒子２１１と、所望により添加剤とを混合することにより調製することができる。
【０１１２】
防眩性組成物を希釈して塗布溶液とするための希釈溶剤としては、マトリックス成分等が溶解するものであれば、特に限定なく使用できる。溶剤を使用することで、塗工性の改良、粘度調整、固形分濃度の調整等が可能となる。
【０１１３】
溶剤の具体例としては、メタノール、エタノール、イソプロパノール、ブタノール、オクタノール等のアルコール類；アセトン、メチルエチルケトン、メチルイソブチルケトン、シクロヘキサノン等のケトン類；酢酸エチル、酢酸ブチル、乳酸エチル、γ−ブチロラクトン等のエステル類；エチレングリコールモノメチルエーテル（メチルセロソロブ）、エチレングリコールモノエチルエーテル（エチルセロソロブ）、ジエチレングリコールモノブチルエーテル（ブチルセロソロブ）、プロピレングリコールモノメチルエーテル等のエーテル類；ベンゼン、トルエン、キシレン等の芳香族炭化水素類；ジメチルホルムアミド、ジメチルアセトアミド、Ｎ−メチルピロリドン等のアミド類などが挙げられる。
【０１１４】
上記のように防眩性組成物を調製した後、当該防眩性組成物の塗布溶液を、例えば基材２２の一方の面に塗布して塗膜を形成し、当該塗膜を乾燥させ、さらに硬化させることで、基材２２上に防眩性層２１を形成することができる。なお、防眩性層２１としてハードコート層を形成する場合には、マトリックスとして上述した多官能（メタ）アクリレートが好ましく使用され、所望によりレベリング剤等が防眩性組成物に配合されてもよい。
【０１１５】
防眩性組成物の塗工液の塗布は、常法によって行えばよく、例えば、粘着剤組成物の塗布溶液を塗布するための方法として例示した上述の方法により行うことができる。防眩性組成物の塗工液を塗布したら、塗膜を４０℃以上、１２０℃以下で３０秒以上、５分以下程度乾燥させることが好ましい。
【０１１６】
塗膜の硬化は、使用するマトリックス成分に応じて行うことができ、例えば加熱処理または活性エネルギー線の照射により行うことができる。特に、マトリックス成分として上述した多官能（メタ）アクリレートを使用する場合、防眩性組成物の硬化は、窒素雰囲気下において、コーティング組成物の塗膜に対して紫外線、電子線等の活性エネルギー線を照射することによって行うことが好ましい。紫外線照射および電子線照射の照射条件については、前述した条件と同様のものを使用することができる。
【０１１７】
（１−５）防眩性層の物性等
防眩性層２１のヘイズ値は、１％以上であることが好ましく、５％以上であることがより好ましく、特に１２％以上であることが好ましく、さらには１８％以上であることが好ましい。また、防眩性層２１のヘイズ値は、５０％以下であることが好ましく、特に４０％以下であることが好ましく、さらには３０％以下であることが好ましい。防眩性層２１のヘイズ値が１％以上であることで、粘着剤層１１との組合せにより、ギラツキの発生を効果的に抑制することができる。一方、防眩性層２１のヘイズ値が５０％以下であることで、粘着剤層１１との組合せにより、白茶けの発生を効果的に抑制することができる。
【０１１８】
防眩性層２１の厚さは、１μｍ以上であることが好ましく、特に２μｍ以上であることが好ましい。また、当該厚さは、１５μｍ以下であることが好ましく、特に１０μｍ以下であることが好ましい。防眩性層２１の厚さが上記の範囲にあることで、防眩性とカール防止性とを効果的に両立することができる。
【０１１９】
防眩性層２１の基材２２とは反対側の面における算術平均表面粗さ（Ｒａ）は、０．００１μｍ以上であることが好ましく、特に０．０１μｍ以上であることが好ましく、さらには０．１μｍ以上であることが好ましい。また、当該算術平均表面粗さ（Ｒａ）は、１０μｍ以下であることが好ましく、特に１μｍ以下であることが好ましく、さらには０．５μｍ以下であることが好ましい。算術平均表面粗さ（Ｒａ）が上記の範囲にあることで、防眩性層２１は、優れた防眩性を発揮し易いものとなる。
【０１２０】
防眩性層２１の基材２２とは反対側の面における最大高さ粗さ（Ｒｚ）は、０．１μｍ以上であることが好ましく、特に０．５μｍ以上であることが好ましく、さらには１μｍ以上であることが好ましい。また、当該最大高さ粗さ（Ｒｚ）は、２０μｍ以下であることが好ましく、特に１０μｍ以下であることが好ましく、さらには４μｍ以下であることが好ましい。最大高さ粗さ（Ｒｚ）が上記の範囲にあることで、防眩性層２１は、ギラツキを抑制しながら優れた防眩性を発揮しやすいものとなる。
【０１２１】
防眩性層２１の基材２２とは反対側の面における二乗平均平方根高さ（Ｒｑ）は、０．００５μｍ以上であることが好ましく、特に０．０１μｍ以上であることが好ましく、さらには０．１μｍ以上であることが好ましい。また、当該二乗平均平方根高さ（Ｒｑ）は、１０μｍ以下であることが好ましく、特に５μｍ以下であることが好ましく、さらには１μｍ以下であることが好ましい。二乗平均平方根高さ（Ｒｑ）が上記の範囲にあることで、ギラツキを抑制しながら優れた防眩性を発揮しやすいものとなる。
【０１２２】
防眩性層２１の基材２２とは反対側の面における最大断面高さ（Ｒｔ）は、０．１μｍ以上であることが好ましく、特に０．５μｍ以上であることが好ましく、さらには１．０μｍ以上であることが好ましい。また、当該最大断面高さ（Ｒｔ）は、２０μｍ以下であることが好ましく、特に１５μｍ以下であることが好ましく、さらには１０μｍ以下であることが好ましい。最大断面高さ（Ｒｔ）が上記の範囲にあることで、ギラツキを抑制しながら優れた防眩性を発揮しやすいものとなる。
【０１２３】
なお、上述した算術平均表面粗さ（Ｒａ）、最大高さ粗さ（Ｒｚ）、二乗平均平方根高さ（Ｒｑ）および最大断面高さ（Ｒｔ）の測定方法の詳細は、後述する実施例の欄に記載の通りである。
【０１２４】
（２）基材
基材２２としては、所望の光透過性を達成できる材料からなるものであることが好ましい。また、防眩性シート２を防眩性飛散防止シートとして使用する場合には、基材２２が、ガラスや樹脂板等の破片の飛散を防止できる程度の強度を有する材料からなることが好ましい。通常、基材２２は、プラスチックフィルムからなる。
【０１２５】
プラスチックフィルムとしては、例えば、ポリエチレンテレフタレート、ポリブチレンテレフタレート、ポリエチレンナフタレート等のポリエステルフィルム、ポリウレタンフィルム、ポリエチレンフィルム、ポリプロピレンフィルム、トリアセチルセルロース等のセルロースフィルム、ポリ塩化ビニルフィルム、ポリ塩化ビニリデンフィルム、ポリビニルアルコールフィルム、エチレン−酢酸ビニル共重合体フィルム、ポリスチレンフィルム、ポリカーボネートフィルム、アクリル樹脂フィルム、ノルボルネン系樹脂フィルム、シクロオレフィン樹脂フィルム等のプラスチックフィルム；これらの２種以上の積層体などを挙げることができる。プラスチックフィルムは、一軸延伸または二軸延伸されたものでもよい。
【０１２６】
基材２２の厚さは、通常１０μｍ以上、５００μｍ以下に設定されるが、５０μｍ以上であることが好ましく、特に８０μｍ以上であることが好ましい。また、基材２２の厚さは、３００μｍ以下であることが好ましく、特に１５０μｍ以下であることが好ましい。
【０１２７】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【実施例】
【０１２８】
以下、実施例等により本発明をさらに具体的に説明するが、本発明の範囲はこれらの実施例等に限定されるものではない。
【０１２９】
〔実施例１〕
１．（メタ）アクリル酸エステル重合体の調製
アクリル酸ｎ−ブチル４０質量部、アクリル酸１０質量部およびアクリル酸２，２，２−トリフルオロエチル５０質量部を溶液重合法により共重合させて、（メタ）アクリル酸エステル重合体を調製した。この（メタ）アクリル酸エステル重合体の分子量を後述する方法で測定したところ、重量平均分子量（Ｍｗ）５０万であった。また、この（メタ）アクリル酸エステル重合体の屈折率を後述する方法で測定したところ、１．４５であった。
【０１３０】
ここで、上述した重量平均分子量（Ｍｗ）は、ゲルパーミエーションクロマトグラフィー（ＧＰＣ）を用いて以下の条件で測定（ＧＰＣ測定）したポリスチレン換算の重量平均分子量である。
＜測定条件＞
・ＧＰＣ測定装置：東ソー社製，ＨＬＣ−８３２０
・ＧＰＣカラム（以下の順に通過）：東ソー社製
ＴＳＫ  ｇｅｌ  ｓｕｐｅｒＨ−Ｈ
ＴＳＫ  ｇｅｌ  ｓｕｐｅｒＨＭ−Ｈ
ＴＳＫ  ｇｅｌ  ｓｕｐｅｒＨ２０００
・測定溶媒：テトラヒドロフラン
・測定温度：４０℃
【０１３１】
また、上述した（メタ）アクリル酸エステル重合体の屈折率は、ＪＩＳ  Ｋ７１４２：２０１４に準じて、アッベ屈折計（アタゴ社製，製品名「アッベ屈折計４Ｔ」）を用いて以下の条件で測定したものである。
＜測定条件＞
・Ｎａ光源
・波長：約５９０ｎｍ
【０１３２】
２．粘着剤組成物の調製
得られた（メタ）アクリル酸エステル重合体１００質量部（固形分換算値；以下同じ）と、光拡散微粒子としての、無機と有機との中間的な構造を有するケイ素含有化合物からなる微粒子（モメンティブ・パフォーマンス・マテリアルズ・ジャパン社製，製品名「トスパール１４５」，平均粒径：４．５μｍ，屈折率：１．４３）１０．０質量部と、架橋剤としてのトリメチロールプロパン変性トリレンジイソシアネート０．５質量部と、シランカップリング剤としての３−グリシドキシプロピルトリメトキシシラン０．２質量部とを混合し、十分に撹拌して、メチルエチルケトンで希釈することにより、粘着剤組成物の塗布液を得た。
【０１３３】
３．粘着シートの製造
得られた粘着剤組成物の塗布液を、ポリエチレンテレフタレートフィルムの片面をシリコーン系剥離剤で剥離処理した重剥離型剥離シート（リンテック社製，製品名「ＳＰ−ＰＥＴ７５２１５０」）の剥離処理面に、ナイフコーターで塗布したのち、得られた塗膜を９０℃で１分間加熱処理することで、厚さ２５μｍの粘着剤層を形成した。その後、当該粘着剤層における重剥離型剥離シートとは反対側の面に、ポリエチレンテレフタレートフィルムの片面をシリコーン系剥離剤で剥離処理した軽剥離型剥離シート（リンテック社製，製品名「ＳＰ−ＰＥＴ３８２１２０」）の剥離処理面を積層した。これにより、重剥離型剥離シート／粘着剤層（厚さ：２５μｍ）／軽剥離型剥離シートの層構成を有する粘着シートを得た。
【０１３４】
〔実施例２〕
１．粘着剤組成物の調製
実施例１の工程１と同様に得られた（メタ）アクリル酸エステル重合体１００質量部と、光拡散微粒子としての、無機と有機との中間的な構造を有するケイ素含有化合物からなる微粒子（モメンティブ・パフォーマンス・マテリアルズ・ジャパン社製，製品名「トスパール１４５」，平均粒径：４．５μｍ，屈折率：１．４３）７．５質量部と、架橋剤としてのトリメチロールプロパン変性トリレンジイソシアネート０．５質量部と、活性エネルギー線硬化性成分としてのトリス（アクリロキシエチル）イソシアヌレート１０質量部と、光重合開始剤としての１−ヒドロキシシクロヘキシルフェニルケトン１．０質量部と、シランカップリング剤としての３−グリシドキシプロピルトリメトキシシラン０．２質量部とを混合し、十分に撹拌して、メチルエチルケトンで希釈することにより、粘着剤組成物の塗布液を得た。
【０１３５】
２．粘着シートの製造
得られた粘着剤組成物の塗布液を、ポリエチレンテレフタレートフィルムの片面をシリコーン系剥離剤で剥離処理した重剥離型剥離シート（リンテック社製，製品名「ＳＰ−ＰＥＴ７５２１５０」）の剥離処理面に、ナイフコーターで塗布したのち、得られた塗膜を９０℃で１分間加熱処理した。その後、当該塗膜における重剥離型剥離シートとは反対側の面に、ポリエチレンテレフタレートフィルムの片面をシリコーン系剥離剤で剥離処理した軽剥離型剥離シート（リンテック社製，製品名「ＳＰ−ＰＥＴ３８２１２０」）の剥離処理面を積層することで、重剥離型剥離シート／塗膜／軽剥離型剥離シートの層構成を有する積層体を得た。
【０１３６】
続いて、得られた積層体における上記塗膜に対し、上記剥離シート越しに以下の条件で紫外線を照射して、上記塗膜を硬化させて厚さ２５μｍの粘着剤層とした。これにより、重剥離型剥離シート／粘着剤層（厚さ：２５μｍ）／軽剥離型剥離シートの層構成を有する粘着シートを得た。
＜紫外線照射条件＞
・高圧水銀ランプ使用
・照度３００ｍＷ／ｃｍ２，光量３００ｍＪ／ｃｍ２
・ＵＶ照度・光量計はアイグラフィックス社製「ＵＶＰＦ−Ａ１」を使用
【０１３７】
〔実施例３〜７および比較例１〕
（メタ）アクリル酸エステル重合体を構成するモノマーの種類および含有量、ならびに光拡散微粒子の種類および含有量を表１に示すように変更する以外、実施例２と同様にして粘着シートを製造した。
【０１３８】
〔参考例〕
光拡散微粒子を添加することなく得た粘着剤組成物の塗布液を用いた以外、実施例１と同様にして粘着シートを製造した。
【０１３９】
〔製造例１〕
多官能（メタ）アクリレートを含有するアクリル系樹脂（荒川化学製，製品名「ビームセット５７５ＣＢ」）と、表面凹凸形成用微粒子としての、平均粒径２．５μｍのアクリル樹脂粒子とを混合し、防眩性組成物を得た。当該防眩性組成物中のアクリル樹脂粒子の含有量は、２質量％であった。さらに、当該防眩性組成物を、プロピレングリコールモノメチルエーテルで希釈することで、防眩性組成物の塗布液を得た。
【０１４０】
その後、基材としての易接着層付きポリエステルフィルム（東洋紡社製，コスモシャインＡ４３００，厚さ：１２５μｍ）の易接着層側の面に、上記防眩性組成物の塗布液をワイヤーバー＃１０で塗布し、７０℃で１分間乾燥させた。
【０１４１】
次いで、窒素雰囲気下、紫外線照射装置（アイグラフィックス社製，ＵＶＰＦ−Ａ１）により下記の条件で紫外線を照射して、基材上に厚さ２．０μｍの防眩性層としてのハードコート層を形成した。これにより、基材と防眩性層との積層体（以下、「積層体Ａ」とする。）を得た。なお、当該積層体Ａによれば、良好な防眩性を発揮できることが確認された。
＜紫外線照射条件＞
・光源：高圧水銀灯
・ランプ電力：２ｋＷ
・コンベアスピード：４．２３ｍ／ｍｉｎ
・照度：２４０ｍＷ／ｃｍ２
・光量：３０７ｍＪ／ｃｍ２
【０１４２】
表２には、上記積層体Ａについての構成や物性等をまとめた。なお、表２中におけるヘイズ値（％）は、ヘイズメーター（日本電色工業社製，製品名「ＮＤＨ２０００」）を用いて、ＪＩＳ  Ｋ７１３６：２０００、ＪＩＳ  Ｋ７３６１−１：１９９７およびＡＳＴＭ  Ｄ  １００３に準じて測定したものである。また、表２中における各種表面粗さ（算術平均表面粗さＲａ、二乗平均平方根高さＲｑ、最大高さ粗さＲｚおよび最大断面高さＲｔ；それぞれ単位はｎｍ）は、上記積層体Ａにおける防眩性層側の面について、ＪＩＳ  Ｂ０６０１：２０１３に準拠して、光干渉顕微鏡（Ｖｅｅｃｏ社製，製品名「表面形状測定装置ＷＹＫＯ  ＮＴ１１０」）を用いて測定したものである。なお、表面粗さの測定の際には、測定条件ＰＳＩ、倍率５０倍とし、測定ポイント５箇所の平均値を表面粗さの値とした。
【０１４３】
〔製造例２〕
多官能（メタ）アクリレートを含有するアクリル系樹脂（荒川化学製，製品名「ビームセット５７５ＣＢ」）と、表面凹凸形成用微粒子としての、平均粒径３．５μｍのアクリル樹脂粒子とを混合し、防眩性組成物を得た。当該防眩性組成物中の不定形シリカ粒子の含有量は、１５質量％であった。さらに、当該防眩性組成物を、トルエンで希釈することで、防眩性組成物の塗布液を得た。
【０１４４】
その後、基材としてのトリアセチルセルロースフィルム（コニカミノルタ社製，製品名「ＫＣ８ＵＹＷ」，厚さ：８０μｍ）の一方の面に、上記防眩性組成物の塗布液をワイヤーバー＃１０で塗布し、７０℃で１分間乾燥させた。
【０１４５】
次いで、製造例１における紫外線照射と同様の条件にて紫外線を照射して、基材上に厚さ３．０μｍの防眩性層としてのハードコート層を形成した。これにより、基材と防眩性層との積層体（以下、「積層体Ｂ」とする。）を得た。なお、当該積層体Ｂによれば、良好な防眩性を発揮できることが確認された。
【０１４６】
表２には、上記積層体Ｂについての構成や物性等をまとめた。なお、表２中におけるヘイズ値は、製造例１と同様の方法にて測定したものである。また、表２中における各種表面粗さは、上記積層体Ｂにおける防眩性層側の面について、製造例１と同様の方法にて測定したものである。
【０１４７】
〔試験例１〕（ゲル分率の測定）
実施例、比較例および参考例で得られた粘着シートを８０ｍｍ×８０ｍｍのサイズに裁断して、その粘着剤層をポリエステル製メッシュ（メッシュサイズ２００）に包み、その質量を精密天秤にて秤量し、上記メッシュ単独の質量を差し引くことにより、粘着剤のみの質量を算出した。このときの質量をＭ１とする。
【０１４８】
次に、上記ポリエステル製メッシュに包まれた粘着剤を、室温下（２３℃）で酢酸エチルに２４時間浸漬させた。その後粘着剤を取り出し、温度２３℃、相対湿度５０％の環境下で、２４時間風乾させ、さらに８０℃のオーブン中にて１２時間乾燥させた。乾燥後、その質量を精密天秤にて秤量し、上記メッシュ単独の質量を差し引くことにより、粘着剤のみの質量を算出した。このときの質量をＭ２とする。ゲル分率（％)は、（Ｍ２／Ｍ１）×１００で表される。結果を表３に示す。
【０１４９】
〔試験例２〕（粘着力の測定）
実施例、比較例および参考例で得られた粘着シートから軽剥離型剥離シートを剥がし、露出した粘着剤層を、易接着層を有するポリエチレンテレフタレートフィルム（東洋紡社製，製品名「ＰＥＴ  Ａ４３００」，厚さ：１００μｍ）の易接着層に貼合した。その積層体を、幅２５ｍｍ、長さ１００ｍｍに裁断し、これをサンプルとした。当該サンプルから重剥離型剥離シートを剥がし、露出した粘着剤層を、ソーダライムガラス（日本板硝子社製）に貼付した。
【０１５０】
その後、常圧、２３℃、５０％ＲＨの条件下で２４時間放置してから、引張試験機（オリエンテック社製，製品名「テンシロン」）を用い、ＪＩＳ  Ｚ０２３７：２００９に準じて、剥離速度３００ｍｍ／ｍｉｎ、剥離角度１８０°の条件で粘着力（Ｎ／２５ｍｍ）を測定した。結果を表３に示す。
【０１５１】
〔試験例３〕（粘着剤層のヘイズ値の測定）
実施例、比較例および参考例で得られた粘着シートについて、両面の剥離シートが貼付された状態で、ヘイズメーター（日本電色工業社製，製品名「ＮＤＨ２０００」）を用いて、ＪＩＳ  Ｋ７１３６：２０００、ＪＩＳ  Ｋ７３６１−１：１９９７およびＡＳＴＭ  Ｄ  １００３に準じてヘイズ値（％）を測定し、両面の剥離シートのヘイズ値を差し引くことにより粘着剤層のヘイズ値（内部ヘイズ値）を算出した。この結果を、粘着剤層のヘイズ値（％）として表３に示す。
【０１５２】
〔試験例４〕（粘着剤層の全光線透過率の測定）
実施例、比較例および参考例で得られた粘着シートの全光線透過率（％）を、ヘイズメーター（日本電色工業製，製品名「ＮＤＨ２０００」）を使用し、ＪＩＳ  Ｋ７３６１−１：１９９７に準拠して測定した。測定結果を、粘着剤層の全光線透過率（％）として、表３に示す。
【０１５３】
〔試験例５〕（ギラツキの評価）
実施例、比較例および参考例で得られた粘着シートから軽剥離型剥離シートを剥がし、露出した粘着剤層を、製造例１で製造した積層体Ａにおける基材側の面に貼合することで、防眩性シートを得た。
【０１５４】
得られた防眩性シートから重剥離型剥離シートを剥がし、露出した粘着剤層の露出面をタブレット端末（アップル社製，製品名「ｉＰａｄ（登録商標）」，表示面の精細度：２６４ｄｐｉ）の表示面に貼付した。そして、タブレット端末の表示面を緑一色の発光となるように調整し、防眩性シートによるギラツキを抑制する効果を目視にて確認した。
【０１５５】
そして、高頻度にギラツキが確認される場合を「１」とするとともに、全くギラツキが確認されない場合を「５」として、ギラツキの程度が低下するに従って「１」から「５」に向けて数値が増大する５段階の基準を設け、当該基準に基づいて、ギラツキについて評価した。評価結果を表３に示す。
【０１５６】
また、上述した積層体Ａの代わりに、製造例２で製造した積層体Ｂを使用して防眩性シートを作製し、当該防眩性シートについても、上記と同様に、５段階の基準にてギラツキについて評価した。この結果も表３に示す。
【０１５７】
〔試験例６〕（白茶けの評価）
実施例、比較例および参考例で得られた粘着シートから軽剥離型剥離シートを剥がし、露出した粘着剤層を、製造例１で製造した積層体Ａにおける基材側の面に貼合することで、防眩性シートを得た。
【０１５８】
得られた防眩性シートから重剥離型剥離シートを剥がし、露出した粘着剤層の露出面を黒色のアクリル板上に貼付した。そして、目視により、粘着シートの白っぽさの程度を確認した。
【０１５９】
そして、明確に白っぽさが認識される場合を「１」とするとともに、全く白っぽさが認識されない場合を「５」として、白っぽさの程度が低下するに従って「１」から「５」に向けて数値が増大する５段階の基準を設け、当該基準に基づいて、白茶けについて評価した。評価結果を表３に示す。
【０１６０】
また、上述した積層体Ａの代わりに、製造例２で製造した積層体Ｂを使用して防眩性シートを作製し、当該防眩性シートについても、上記と同様に、５段階の基準にて白茶けについて評価した。この結果も表３に示す。
【０１６１】
〔試験例７〕（耐久性の評価）
実施例、比較例および参考例で得られた粘着シートから軽剥離型剥離シートを剥がし、露出した粘着剤層を、製造例１で製造した積層体Ａにおける基材側の面に貼合することで、防眩性シートを得た。
【０１６２】
得られた防眩性シートから重剥離型剥離シートを剥がし、露出した粘着剤層の露出面をソーダライムガラス（日本板硝子社製）に貼付した。このようにして得られた積層体を、オートクレーブ（栗原製作所社製）にて０．５ＭＰａ、５０℃で、３０分加圧した後、室温にて一晩放置した。
【０１６３】
続いて、上記積層体を、８５℃、８５％ＲＨの高温高湿条件下にて７２時間保管した。その後、粘着剤層とソーダライムガラスとの界面における状態を目視により確認し、以下の基準により耐久性を評価した。その結果を表３に示す。
○…気泡や浮き・剥がれが全くなかった。
△…微小な気泡が発生したが、浮き・剥がれはなかった。
×…気泡や浮き・剥がれが発生した。
【０１６４】
〔試験例８〕（飛散防止効果の評価）
実施例、比較例および参考例で得られた粘着シートから軽剥離型剥離シートを剥がし、露出した粘着剤層を、製造例１で製造した積層体Ａにおける基材側の面に貼合することで、防眩性飛散防止シートを得た。
【０１６５】
次に、防眩性飛散防止シートの重剥離型剥離シートを剥がし、露出した粘着剤層をガラス板（ＮＳＧプレシジョン社製，製品名「コーニングガラス  イーグルＸＧ」，縦９０ｍｍ×横５０ｍｍ×厚さ０．５ｍｍ）と貼り合わせ、評価サンプルとした。
【０１６６】
平滑な台の上に、２枚のステンレススチール板（厚さ：２ｃｍ）を５０ｍｍの間隔にて互いに平行になるように配置した。そして、上記評価サンプルを、ガラス板側が上となるように、かつ、評価サンプルの縦方向の両端部２０ｍｍにて評価サンプルの防眩性飛散防止シート側が上記ステンレススチール板に接するように配置した。
【０１６７】
次いで、１３０ｇのステンレス鋼球を高さ６０ｃｍから上記評価サンプルの中心部分に落下させた。そして、ガラス板が破損してなるガラス片の飛散の状態を確認し、以下の基準により、飛散防止効果を評価した。その結果を表３に示す。
〇…全てのガラス片が防眩性飛散防止シートにより保持され、ガラス片の飛散は生じなかった。
×…少なくとも一部のガラス片の飛散が生じた。
【０１６８】
なお、表１および表２に記載の略号等の詳細は以下の通りである。
［モノマー］
ＢＡ：アクリル酸ｎ−ブチル
ＡＡ：アクリル酸
ＨＥＡ：アクリル酸２−ヒドロキシエチル
Ｖ−３Ｆ：アクリル酸２，２，２−トリフルオロエチル
Ｖ−４Ｆ：アクリル酸２，２，２，３−テトラフルオロプロピル
［光拡散微粒子］
トスパール１４５：無機と有機の中間的な構造を有するケイ素含有化合物からなる微粒子（モメンティブ・パフォーマンス・マテリアルズ・ジャパン社製，製品名「トスパール１４５」，平均粒径：４．５μｍ，屈折率：１．４３）
トスパール２００Ｂ：無機と有機の中間的な構造を有するケイ素含有化合物からなる微粒子（モメンティブ・パフォーマンス・マテリアルズ・ジャパン社製，製品名「トスパール２００Ｂ」，平均粒径：６．０μｍ，屈折率：１．４３）
［基材］
ＰＥＴ：易接着層付きポリエステルフィルム（東洋紡社製，コスモシャインＡ４３００，厚さ：１２５μｍ）
ＴＡＣ：トリアセチルセルロースフィルム（コニカミノルタ社製，製品名「ＫＣ８ＵＹＷ」，厚さ：８０μｍ）
【０１６９】
【表１】
2020007511.tif 000003
【０１７０】
【表２】
2020007511.tif 000004
【０１７１】
【表３】
2020007511.tif 000005
【０１７２】
表３からわかるように、実施例に係る粘着シートでは、ギラツキの発生を抑制しながらも、白茶けを良好に抑制することができた。一方、比較例に係る粘着シートでは、ギラツキの発生を抑制することはできたものの、白茶けの発生を十分に抑制することができなかった。また、参考例に係る粘着シートでは、白茶けの発生は十分に抑制されたものの、ギラツキの発生を抑制することができなかった。
【産業上の利用可能性】
【０１７３】
本発明の粘着シートは、例えば、防眩性シートの製造に好適に使用することができる。
【符号の説明】
【０１７４】
１…粘着シート
１１…粘着剤層
１１１…光拡散微粒子
１２…剥離シート
２…防眩性シート
２１…防眩性層
２１１…表面凹凸形成用微粒子
２２…基材
【図１】
2020007511.tif 000006
【図２】
2020007511.tif 000007